(57)【要約】【課題】  熱現像前の正保存性（常温写真性能、高温写真性能）及び熱現像後の画像保存性に優れ、高温で迅速処理を行った場合でも上記写真性能が優れている熱現像画像形成材料及び該熱現像写真画像形成材料の現像方法。【解決手段】  支持体上に感光性ハロゲン化銀粒子、有機銀塩、還元剤及び結合剤を含有する感光層を有する光熱写真画像形成材料において、該還元剤が下記一般式（１）で示される化合物であることを特徴とする光熱写真画像形成材料。    【化１】2005070268.tif 000017  （式中、Ｒfは炭化フッ素基、Ｒ1〜Ｒ8は置換基を表す。）【選択図】        なし【特許請求の範囲】
【請求項１】
支持体上に感光性ハロゲン化銀粒子、有機銀塩、還元剤及び結合剤を含有する感光層を有する光熱写真画像形成材料において、該還元剤が下記一般式（１）で示される化合物であることを特徴とする光熱写真画像形成材料。
【化１】
2005070268.tif 000016
（式中、Ｒfは炭化フッ素基、Ｒ1〜Ｒ8は置換基を表す。）
【請求項２】
前記感光層又は該感光層に隣接する層中にフタラジン化合物を含有することを特徴とする請求項１に記載の光熱写真画像形成材料。
【請求項３】
前記感光層又は該感光層に隣接する層中にポリハロメタン化合物を含有することを特徴とする請求項１又は２に記載の光熱写真画像形成材料。
【請求項４】
前記感光層又は該感光層に隣接する層中にイソシアナート基及びビニルスルホン基から選ばれる少なくとも１つの基を有する化合物を含有することを特徴とする請求項１〜３の何れか１項に記載の光熱写真画像形成材料。
【請求項５】
請求項１〜４の何れか１項に記載の光熱写真画像形成材料を１３２〜１８２℃で熱現像することを特徴とする熱現像方法。
【発明の詳細な説明】
【技術分野】
【０００１】
本発明は熱現像により画像を形成する光熱写真画像形成材料に関するものであり、特に高感度、低カブリの画像を得ることができ、かつ熱現像前の正保存性及び熱現像処理して得られる画像の保存性に優れた光熱写真画像形成材料に関し、更には該光熱写真画像形成材料の迅速処理に適性を有する現像方法に関する。
【背景技術】
【０００２】
近年、医療や印刷の分野で環境保護や作業性の面から湿式処理に伴う廃液の出ない画像形成材料が強く望まれており、特に熱現像により、高解像度で鮮明な黒色画像を形成することができる写真技術用途の画像形成材料に関する技術が必要とされている。これらの画像形成材料は、露光後８０℃以上の温度で熱現像して画像形成が行われるので、光熱写真画像形成材料と呼ばれている。
【０００３】
従来からこのタイプの光熱写真画像形成材料は、色素で分光増感された高感度の感光性ハロゲン化銀粒子、有機銀塩及び還元剤を含む感光層と、該感光層に向けて照射した光が吸収されずに通過して支持体の界面や中間層や接着層等で乱反射するのを防ぐイラジエーション防止層（ＡＩ層）或いは必要に応じて支持体の反対側に設けるバッキング層（ＢＣ層）から構成され、更に好ましくは感光層表面やＢＣ層表面に、取り扱い時の傷の発生を防止するため保護層が設けられる。
【０００４】
一般に光熱写真画像形成材料は、露光後熱現像のみで画像形成が行われるので処理が簡単であるが、定着工程がないため現像後の画像の保存性を向上させることが重要な課題となっている。
【０００５】
現像後の画像の保存性を向上させるためには、できるだけ高い温度で現像して鮮明な画像を形成するのが好ましい。しかしながら、あまり高温にするとカブリが出易く、感度が低下するという問題が生ずる。そこで、一般的には１２０℃±１０℃付近の温度で現像される。ところで、光熱写真画像形成材料においては、近時、熱現像時の迅速処理が要請されている。迅速処理する場合には更に温度を上げて現像すればよいのであるが、やはり、カブリが大となるため上記１２０±１０℃より高い温度で現像することは難しかった。カブリを低下させるためにメルカプト化合物を使用することが、例えば、特許文献１に開示されている。しかし、メルカプト化合物はカブリ抑制の効果が少なく、高い感度が得にくく、かつ現像処理後の画像の保存性の向上も不十分であった。現像処理後の読影時シャウカステン暴露による焼き出し銀の抑制に使用されるポリハロメタン化合物は、さらに画像形成時のカブリ抑制と熱現像前の光熱写真画像形成材料の保存性（正保存性）の向上にも有効であることが、例えば特許文献２に開示されているが、使用量が少しでも多いと感度が低下してしまうので、使用条件に制約があり好ましくなかった。また、該特許文献には、現像後の画像の保存性の向上ために、結合剤の架橋剤として知られる化合物を使用する試みもされているが充分ではなかった。また、特許文献３に開示されている還元剤は、カブリ、感度及び現像後の画像の保存性等の改良によいとされているが充分ではなく、特に、高い温度で迅速処理したときの写真性能が不十分であった。
【特許文献１】特開２０００−１９６８１号公報  （１〜２０頁）
【特許文献２】特開平９−３１９０２２号公報  （１〜２２頁）
【特許文献３】特開２００３−０９８６１８号公報  （第１〜第６頁）
【発明の開示】
【発明が解決しようとする課題】
【０００６】
本発明の目的は、写真性能において、低カブリ、高感度で鮮明な画像を形成することができ、かつ、熱現像前の保存性（正保存性）及び熱現像処理後の保存性（画像保存性）に優れた光熱写真画像形成材料を提供することにある。また、熱現像時、高温で迅速処理を行った場合でも、写真性能において、優れた画像を形成することができる現像方法を提供することにある。
【課題を解決するための手段】
【０００７】
（請求項１）
支持体上に感光性ハロゲン化銀粒子、有機銀塩、還元剤及び結合剤を含有する感光層を有する光熱写真画像形成材料において、該還元剤が下記一般式（１）で示される化合物であることを特徴とする光熱写真画像形成材料。
【０００８】
【化１】
2005070268.tif 000002
【０００９】
（式中、Ｒfは炭化フッ素基、Ｒ1〜Ｒ8は置換基を表す。）
（請求項２）
前記感光層又は該感光層に隣接する層中にフタラジン化合物を含有することを特徴とする請求項１に記載の光熱写真画像形成材料。
（請求項３）
前記感光層又は該感光層に隣接する層中にポリハロメタン化合物を含有することを特徴とする請求項１又は２に記載の光熱写真画像形成材料。
（請求項４）
前記感光層又は該感光層に隣接する層中にイソシアナート基及びビニルスルホン基から選ばれる少なくとも１つの基を有する化合物を含有することを特徴とする請求項１〜３の何れか１項に記載の光熱写真画像形成材料。
（請求項５）
請求項１〜４の何れか１項に記載の光熱写真画像形成材料を１３２〜１８２℃で熱現像することを特徴とする熱現像方法。
【発明の効果】
【００１０】
本発明の熱現像写真画像委形成材料及びその現像方法によれば、熱現像前の正保存性（常温写真性能、高温写真性能）及び熱現像後の画像保存性に優れ、高温で迅速処理を行った場合でも上記写真性能が優れている等の効果を有する。
【発明を実施するための最良の形態】
【００１１】
本発明の光熱写真画像形成材料は、通常は支持体上に少なくとも１層の感光層及び該感光層に隣接する層を設けた少なくとも２層以上の層構成からなり、必要に応じて感光層の反対側に設けられるＢＣ層、その保護層等が含まれる。上記光熱写真画像形成材料の感光層中には、分光増感色素で増感されてもよい感光性ハロゲン化銀粒子、該感光層又はその隣接層には銀源となる有機銀塩、該有機銀塩を現像して銀画像を形成するための還元剤として、本発明の特徴である前記一般式（１）で示される化合物が含有され、さらに上記感光層又はその隣接層には、好ましくはフタラジン化合物及びポリハロメタン化合物が含有される。上記の光熱写真画像形成材料において必要によりイラジエーション防止用又はハレーション防止用の染料を含有するＡＩ層又はＢＣ層が設けられる。
【００１２】
以下、本発明の光熱写真画像形成材料に含有される一般式（１）で示される化合物及び本発明の光熱写真画像形成材料に含有されてもよいフタラジン化合物及びポリハロメタン化合物の構成を順次説明する。
【００１３】
（一般式（１）で示される化合物）
一般式（１）で示される化合物は、還元剤であり、感光層中に感光性ハロゲン化銀粒子と共存させた場合でも、常温での酸化還元反応が起き難いが、現像条件の温度で処理した場合は酸化還元反応が容易に進み、カブリが少なく、保存性に優れた画像が得られる。一般式（１）の式中、Ｒfは炭化フッ素基を、Ｒ1〜Ｒ8は置換基を表す。Ｒfの炭化フッ素基は、それぞれ置換されてもよい炭素数１〜５０の直鎖、分枝又は環状のポリフロロアルキル基（ポリフロロブチル基、ポリフロロオクチル基、ポリフロロドデシル基）、パーフロロアルキル基（例えば、パーフロロプロピル基、パーフロロオクチル基）、ポリフロロアルケニル基（ポリフロロブテニル基、ポリフロロヘキセニル基、パーフロロアルケニル基（パーフロロヘキセニル基、パーフロロオクチル基）、ポリフロロアルキニル基（ポリフロロアセチニル基）、又はパーフロロアリール基（パーフロロフェニル基、パーフロロナフチル基、パーフロロピリジル基、パーフロロチオフェニル基、パーフロロフリル基等）を挙げることができる。ポリフロロとパーフロロの差異はフッ素原子による置換が全てであるときをパーフロロとし、少なくとも２個以上置換されている場合をポリフロロと定義する。Ｒ1〜Ｒ8の置換基としては、それぞれ独立に水素原子、ハロゲン原子（塩素原子又は臭素原子）、直鎖、分岐又は環状のアルキル基（メチル基、エチル基、ｎ−プロピル基、ｉｓｏ−プロピル基、ｎ−ブチル基、ｔ−ブチル基、ｎ−ヘキシル基、ｎ−オクチル基、ｉｓｏ−オクチル基、ｎ−ドデシル基、アダマンチル基、シクロヘキシル基、シクロブチル基等）、アリール基（フェニル基、ナフチル基、ピリジル基、キノリル基、イミダゾリル基、チアゾリル基、チアジアゾリル基等）、アシル基（アセチル基、ベンゾイル基）、アルコキシカルボニル基、アリールオキシカルボニル基、シアノ基、カルボキシル基、アルコキシ基（メトキシ基、エトキシ基、ブトキシ基、オクトキシ基、ドデシルオキシ基等）、アリールオキシ基（フェノキシ基、ナフトキシ基等）、アシルオキシ基、アシルアミノ基、アルコキシカルボニルアミノ基、アリールオキシカルボニルアミノ基、スルホニルアミノ基、カルバモイル基、メルカプト基、アルキルチオ基（メチルチオ基、エチルチオ基等）、フッ化アルキルシリコーンから選ばれる基を表す。上記化合物の合成方法は、特開平８−２２５４４９号公報を参考にして合成することができる。
【００１４】
上記化合物の使用量は、感光性ハロゲン化銀粒子１モルに対して１×１０-8〜１×１０-2モルの範囲で使用するのが好ましい。添加方法は、水、アルコール（例えば、メタノール、エタノール、イソブチルアルコール等）、ケトン類（例えば、アセトン、メチルエチルケトン、イソブチルケトン等）、芳香族有機溶媒（例えば、トルエン、キシレン等）に溶解して添加してもよいし、微粒子にして分散添加してもよい。この場合は、ジェットミル分散、超音波分散やホモジナイザー分散を行い、１μｍ以下の微粒子にして必要に応じて界面活性剤や粘度調節剤を加えて水や有機溶媒に分散して添加することもできる。添加量は塗布液中に０．００１質量％から６０質量％の範囲で添加することが好ましく、０．０１質量％から３０質量％の範囲が特に好ましく、この範囲で適宜添加量を調節して使用することができる。以下本発明の一般式（１）で示される化合物の具体例を下記に示すが、これらに限定されるものではない。
【００１５】
【化２】
2005070268.tif 000003
【００１６】
【化３】
2005070268.tif 000004
【００１７】
【化４】
2005070268.tif 000005
【００１８】
（フタラジン化合物）
本発明に使用する好ましいフタラジン化合物は、現像促進作用を示すもので、その機構は有機銀塩からの銀イオンを、フタラジン銀錯体を形成して物理現像核の銀粒子へ供給するキャリアーとして作用するもので、フタラジン環に各種置換基を導入して得ることができる。好ましいフタラジン化合物は一般式（２）で示すことができる。
【００１９】
【化５】
2005070268.tif 000006
【００２０】
式中、置換基Ｒ2〜Ｒ7は、それぞれ独立に水素原子、ハロゲン原子、シアノ基、ヒドロキシ基、それぞれ置換基を有してもよいアルキル基、アルケニル基、アルキニル基、アルコキシ基、芳香族基、ヘテロ環基を表す。置換基の機能として拡散性を制御する基、吸着性基、酸性基等の基であってもよい。アルキル基、アルケニル基、アルキニル基、アルコキシ基の炭素数は、１〜６０が好ましく、特に好ましくは、１〜４０である。炭素数が４０より多いとカブリ抑制、色調や保存性においてよい効果が得られなくなる。これらの置換基は、一般式（１）の環上の置換基と同様な置換基でもよい。フタラジンの合成方法は、ＷＯ９６／０５１７６Ａを参考に合成することができる。好ましいフタラジン化合物の具体例を下記に示す。
【００２１】
【化６】
2005070268.tif 000007
【００２２】
（ポリハロメタン化合物）
本発明に使用するポリハロメタン化合物は、光カブリの抑制剤として使用され、その機構は、熱と光によりハロラジカルを生成して、ハロゲン化銀のカブリ核を漂白すると考えられ、できるだけ常温ではラジカル生成の解裂反応せず、熱や光の作用を受けたときに、カブリ核を漂白できるハロラジカルを生成するものが好ましい。この特性を引き出すには、トリハロメタン基の置換基の中に、ラジカルの安定機構を取り入れた分子構造を設計するのが好ましい。通常は１個の分子の中に、トリハロメタン基又はジハロメタン基を少なくとも１個有する化合物が好ましく、特に上記ハロメタン基がラジカルの安定性を制御する連結基を介して脂肪族基、芳香族環基或いはヘテロ環基に結合しているものが好ましい。芳香族環やヘテロ環は２価の連結基を介して更に芳香族環やヘテロ環に連結してもよい。芳香族はフェニル基やナフタレン基が好ましく、これら環上にロゲン原子、例えば、塩素原子、臭素原子、フッ素原子、アルキル基、例えば、メチル基、エチル基、ブチル基、オクチル基、ドデシル基、オクタデシル基等、ヘテロ環基としては、例えば、ピリジン基、ピリミジン基、キノリン基、フラン環基、チオフェン環基、イミダゾール基、トリアゾール基、オキサゾール基、チアゾール基、チアジアゾール基、オキサジアゾール基等でこれら環上には、芳香族環と同様な置換基を有してもよい。また、芳香族環やヘテロ環上にには、耐拡散性を付与するための基やハロゲン化銀への吸着を促進する基を置換してもよい。トリハロメタン基又はジハロメタン基に隣接する基がスルホニル基やカルボニル基が好ましいが、直接芳香族環やヘテロ環上に結合してもよく、結合の方式は限定されない。芳香族環やヘテロ環は完全に又は部分的に還元された環基が特に好ましい。トリハロメタン基又はジハロメタン基のハロゲン原子としては、臭素原子が好ましいが、塩素、フッ素、沃素でもよく、これらの組み合わせでもよい。好ましい構造を下記一般式（３）に示す。
【００２３】
【化７】
2005070268.tif 000008
【００２４】
式中、Ｘ1、Ｘ2及びＸ3はそれぞれ水素原子、ハロゲン原子、アシル基、アルコキシカルボニル基、アリールオキシカルボニル基、スルフォニル基、またはアリール基を表すが、少なくとも一つはハロゲン原子である。Ｌ1は−Ｃ（＝Ｏ）−、−ＳＯ−又は−ＳＯ2−を表し、ｐは０又は１を表す。
【００２５】
Ｚ2で表される環は、飽和又は不飽和の単環又は縮環していてもよく、好ましくは炭素数６〜３０の単環又は二環の基（例えばアダマンチル基、シクロブタン基、シクロプロパン基、シクロペンタン基、シクロオクタン基、シクロブテン基、シクロペンテン基、シクロヘキセン基、フェニル、ナフチル等）であり、より好ましくはアダマンチル基、シクロペンタン基、シクロヘキサン基、シクロヘキセン基、シクロヘキサノン基、シクロペンテン基、フェニル基、ナフチル基であり、更に好ましくは、フェニル基である。Ｚ2で表されるヘテロ環は、Ｎ、Ｏ又はＳの少なくとも一つの原子を含む３ないし１０員の飽和もしくは不飽和のヘテロ環基であり、これらは単環であってもよいし、更に他の環と縮合環を形成してもよい。ヘテロ環基として好ましくは、縮合環を有していてもよい５ないし６員の飽和又は不飽和ヘテロ環基であり、より好ましくは縮合環を有していてもよい５ないし６員の芳香族ヘテロ環基である。更に好ましくは窒素原子を含む縮合環を有していてもよい５ないし６員の飽和又は不飽和ヘテロ環基であり、特に好ましくは窒素原子を１ないし４原子含む縮合環を有していてもよい５ないし６員の不飽和ヘテロ環基である。このようなヘテロ環基におけるヘテロ環として、イミダゾール、ピラゾール、ピリジン、ピリミジン、ピラジン、ピリダジン、トリアゾール、トリアジン、インドール、ホスホレン、プリン、チアジアゾール、オキサジアゾール、キノリン、フタラジン、ナフチリジン、キノキサリン、キナゾリン、シンノリン、プテリジン、アクリジン、フェナントロリン、フェナジン、テトラゾール、チアゾール、オキサゾール、ベンズイミダゾール、ベンズオキサゾール、ベンズチアゾール、インドレニン、テトラザインデンであり、より好ましくはイミダゾール、ピリジン、ピリミジン、ピラジン、ピリダジン、トリアゾール、トリアジン、チアジアゾール、オキサジアゾール、キノリン、フタラジン、ナフチリジン、キノキサリン、キナゾリン、テトラゾール、チアゾール、オキサゾール、ベンズイミダゾール、ベンズオキサゾール、ベンズチアゾール、テトラザインデンであり、更に好ましくはイミダゾール、ピリジン、ピリミジン、ピラジン、ピリダジン、トリアゾール、トリアジン、チアジアゾール、キノリン、フタラジン、ナフチリジン、キノキサリン、キナゾリン、シンノリン、テトラゾール、チアゾール、ベンズイミダゾール、ベンズチアゾールであり、特に好ましくはピペリジン、ピペラジン、ピリジン、チアジアゾール、キノリン、ベンズチアゾールである。Ｚ2で表される環基は−Ｌ1−Ｃ（Ｘ1）（Ｘ2）（Ｘ3）の他に置換基を有していても良く、置換基として好ましくはアルキル基、アルケニル基、アリール基、アルコキシ基、アリールオキシ基、アシルオキシ基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、スルホニル基、ウレイド基、リン酸アミド基、ハロゲン原子、シアノ基、スルホ基、カルボキシル基、ニトロ基、ヘテロ環基であり、より好ましくはアルキル基、アリール基、ア��コキシ基、アリールオキシ基、アシル基、アシルアミノ基、アルコキシカルボニルアミノ基、アリールオキシカルボニルアミノ基、スルホニルアミノ基、スルファモイル基、カルバモイル基、ウレイド基、リン酸アミド基、ハロゲン原子、シアノ基、ニトロ基、ヘテロ環基であり、更に好ましくはアルキル基、アリール基、アルコキシ基、アリールオキシ基、アシル基、アシルアミノ基、スルホニルアミノ基、スルファモイル基、カルバモイル基、ハロゲン原子、シアノ基、ニトロ基、ヘテロ環基であり、特に好ましくはアルキル基、アリール基、ハロゲン原子である。Ｘ1、Ｘ2及びＸ3は好ましくはハロゲン原子、ハロアルキル基、アシル基、アルコキシカルボニル基、アリールオキシカルボニル基、カルバモイル基、スルファモイル基、スルホニル基、ヘテロ環基であり、より好ましくはハロゲン原子、ハロアルキル基、アシル基、アルコキシカルボニル基、アリールオキシカルボニル基、スルホニル基であり、更に好ましくはハロゲン原子、トリハロメチル基であり、特に好ましくはハロゲン原子である。ハロゲン原子の中でも好ましくは塩素原子、臭素原子、ヨウ素原子であり、更に好ましくは塩素原子、臭素原子であり、特に好ましくは臭素原子である。これらの化合物の具体例を以下に挙げる。
【００２６】
【化８】
2005070268.tif 000009
【００２７】
【化９】
2005070268.tif 000010
【００２８】
【化１０】
2005070268.tif 000011
【００２９】
本発明に係わる一般式（１）の化合物と併用するフタラジン化合物及びポリハロメタン化合物は、本発明に係わる一般式（１）で示される化合物の１モルに対して１×１０-2〜１×１０3モル添加することが好ましい。添加する位置は、感光性ハロゲン化銀粒子の存在する感光層に限定する必要がなく、隣接層や下引き層でもよい。添加する方法は、一般式（１）で示される化合物と同様な方法で添加することができる。
【００３０】
次に本発明の光熱写真画像形成材料に使用される有機銀塩、感光性ハロゲン化銀粒子、分光増感色素、結合剤、架橋剤、マット剤その他支持体等について順次説明する。
【００３１】
（有機銀塩）
本発明の光熱写真画像形成材料に含有される有機銀塩は還元可能な銀源であり、還元可能な銀イオン源を含有する有機酸、ヘテロ有機酸及び酸ポリマーの銀塩などが用いられる。また、配位子が、４．０〜１０．０の銀イオンに対する総安定定数を有する有機又は無機の銀塩錯体も有用である。有機銀塩の例は、Ｒｅｓｅａｒｃｈ  Ｄｉｓｃｌｏｓｕｒｅ第１７０２９及び第２９９６３に記載されており、例えば、没食子酸、シュウ酸、ベヘン酸、アラキジン酸、ステアリン酸、パルミチン酸、ラウリン酸等の有機酸の銀塩が挙げられる。
【００３２】
（感光性ハロゲン化銀粒子）
本発明の光熱写真画像形成材料の感光層中に含有される感光性ハロゲン化銀粒子（ハロゲン化銀粒子又はハロゲン化銀ともいう）は、シングルジェット若しくはダブルジェット法などの写真技術の分野で公知の任意の方法により、例えばアンモニア法乳剤、中性法、酸性法等の何れかの方法で予め調製し、次いで本発明の他の成分と混合して本発明に用いる組成物中に導入することができる。この場合にハロゲン化銀と有機銀塩の接触を充分に行わせるため、例えばハロゲン化銀を調製するときの保護ポリマーとして米国特許第３，７０６，５６４号、同第３，７０６，５６５号、同第３，７１３，８３３号、同第３，７４８，１４３号、英国特許第１，３６２，９７０号等の各明細書に記載されたポリビニルアセタール類などのゼラチン以外のポリマーを用いる手段や、英国特許第１，３５４，１８６号明細書に記載されているような感光性ハロゲン化銀粒子乳剤のゼラチンを酵素分解する手段、又は米国特許第４，０７６，５３９号明細書に記載されているようにハロゲン化銀を界面活性剤の存在下で調製することによって保護ポリマーの使用を省略する手段等の各手段を適用することができる。
【００３３】
ハロゲン化銀粒子は、画像形成後の白濁を低く抑えるために、また良好な画質を得るために粒子サイズが小さいものが好ましい。平均粒子サイズで０．１μｍ以下、好ましくは０．０１〜０．１μｍ、特に０．０２〜０．０８μｍが好ましい。また、ハロゲン化銀粒子の形状としては特に制限はなく、立方体、八面体の所謂正常晶や正常晶でない球状、棒状、平板状等の粒子がある。又ハロゲン化銀組成としても特に制限はなく、塩化銀、塩臭化銀、塩沃臭化銀、臭化銀、沃臭化銀、沃化銀のいずれであってもよい。
【００３４】
上記ハロゲン化銀の量は、ハロゲン化銀及び後述の有機銀塩の総量に対し５０質量％以下、好ましくは２５〜０．１質量％、更に好ましくは１５〜０．１質量％の間である。上記のハロゲン化銀形成成分を用いて有機銀塩の一部をハロゲン化銀に変換させる工程の反応温度、反応時間、反応圧力等の諸条件は作製の目的にあわせ適宜設定することができるが、通常、反応温度は−２０℃〜７０℃、その反応時間は３０秒〜１５時間であり、その反応圧力は大気圧に設定されるのが好ましい。
【００３５】
上記した各種の方法によって調製されるハロゲン化銀は、例えば含硫黄化合物、金化合物、白金化合物、パラジウム化合物、銀化合物、錫化合物、クロム化合物又はこれらの組み合わせによって化学増感することができる。この化学増感の方法及び手順については、例えば米国特許第４，０３６，６５０号、英国特許第１，５１８，８５０号等の各明細書、特開昭５１−２２４３０号、同５１−７８３１９号、同５１−８１１２４号等の各公報に記載されている。又ハロゲン化銀形成成分により有機銀塩の一部を感光性ハロゲン化銀に変換する際に、米国特許第３，９８０，４８２号明細書に記載されているように、増感を達成するために低分子量のアミド化合物を共存させてもよい。
【００３６】
又、これらのハロゲン化銀には、照度不軌や、階調調整のために元素周期律表の６族から１０族に属する金属、例えばＲｈ、Ｒｕ、Ｒｅ、Ｉｒ、Ｏｓ、Ｆｅ等のイオン、その錯体又は錯イオンを含有させることができる。特に元素周期律表の６〜１０族に属する金属のイオン又は錯体イオンを含有することが好ましい。上記の金属としては、Ｗ、Ｆｅ、Ｃｏ、Ｎｉ、Ｃｕ、Ｒｕ、Ｒｈ、Ｐｄ、Ｒｅ、Ｏｓ、Ｉｒ、Ｐｔ、Ａｕが好ましく、中でも印刷製版用の光熱写真画像形成材料に使用される場合はＲｈ、Ｒｅ、Ｒｕ、Ｉｒ、Ｏｓから選ばれることが好ましい。これらの金属は錯体の形でハロゲン化銀に導入できる。
【００３７】
金属のイオン又は錯体イオンの含有量としては、一般的にはハロゲン化銀１モル当たり１×１０-9〜１×１０-2モルが適当であり、好ましくは１×１０-8〜１×１０-4モルである。これらの金属のイオン又は錯体イオンを提供する化合物は、ハロゲン化銀粒子形成時に添加し、ハロゲン化銀粒子中に組み込まれることが好ましく、ハロゲン化銀粒子の調製、つまり核形成、成長、物理熟成、化学増感の前後のどの段階で添加してもよいが、特に核形成、成長、物理熟成の段階で添加するのが好ましく、更には核形成、成長の段階で添加するのが好ましく、最も好ましくは核形成の段階で添加する。添加に際しては、数回に渡って分割して添加してもよく、ハロゲン化銀粒子中に均一に含有させることもできるし、特開昭６３−２９６０３号、特開平２−３０６２３６号、同３−１６７５４５号、同４−７６５３４号、同６−１１０１４６号、同５−２７３６８３号等の各公報に記載されている様に粒子内に分布を持たせて含有させることもできる。好ましくは粒子内部に分布をもたせることができる。これらの金属化合物は、水或いは適当な有機溶媒（例えば、アルコール類、エーテル類、グリコール類、ケトン類、エステル類、アミド類）に溶解して添加することができるが、例えば金属化合物の粉末の水溶液、若しくは金属化合物とＮａＣｌ、ＫＣｌとを一緒に溶解した水溶液を粒子形成中の水溶性銀塩溶液又は水溶性ハライド溶液中に添加しておく方法、或いは銀塩溶液とハライド溶液が同時に混合されるとき第３の水溶液として添加する３液同時混合の方法でハロゲン化銀粒子を調製する方法、粒子形成中に必要量の金属化合物の水溶液を反応容器に投入する方法、或いはハロゲン化銀調製時に予め金属のイオン又は錯体イオンをドープしてある別のハロゲン化銀粒子を添加して溶解させる方法等がある。特に、金属化合物の粉末の水溶液もしくは金属化合物とＮａＣｌ、ＫＣｌとを一緒に溶解した水溶液を水溶性ハライド溶液に添加する方法が好ましい。粒子表面に添加する時には、粒子形成直後又は物理熟成時途中若しくは終了時又は化学熟成時に必要量の金属化合物の水溶液を反応容器に投入することもできる。
【００３８】
（分光増感色素）
本発明に使用する分光増感色素は、必要により例えば特開昭６３−１５９８４１号、同６０−１４０３３５号、同６３−２３１４３７号、同６３−２５９６５１号、同６３−３０４２４２号、同６３−１５２４５号等の各公報、米国特許第４，６３９，４１４号、同第４，７４０，４５５号、同第４，７４１，９６６号、同第４，７５１，１７５号、同第４，８３５，０９６号等の各明細書に記載された増感色素が使用できる。本発明に使用される有用な増感色素は、例えばＲｅｓｅａｒｃｈ  Ｄｉｓｃｌｏｓｕｒｅ  Ｉｔｅｍ１７６４３IV−Ａ項（１９７８年１２月ｐ．２３）、同Ｉｔｅｍ１８３１Ｘ項（１９７８年８月頁４３７）に記載若しくは引用されている。特に各種スキャナー光源の分光特性に適した分光感度を有する増感色素を有利に選択することができる。例えば特開平９−３４０７８号、同９−５４４０９号、同９−８０６７９号等の各公報に記載の化合物が好ましく用いられる。
【００３９】
（結合剤）
本発明の光熱写真画像形成材料の感光層又は非感光層に用いられる結合剤としては高分子結合剤が用いられ、該高分子結合剤としては、ハロゲン化銀、有機銀塩、還元剤が反応する場として好ましい素材、熱消色染料が８０〜２００℃以下の熱で消色する反応に好ましい素材、或いは塩基発生前駆体が熱により速やかに塩基を発生するような素材が選択される。上記高分子結合剤としては例えばメタノールやエタノール等のアルコール類、メチルエチルケトンやアセトン等のケトン類、ジメチルスルホキシドやジメチルホルムアミド等を含む極性溶媒に溶解して用いられるポリマーと、水分散系ポリマーとがあり、本発明の光熱写真画像形成材料の高分子結合剤としては、いずれでもよい。また、好ましいポリマーの組成について更にガラス転移点が−２０℃から８０℃が好ましく、特に−５℃から６０℃が好ましい。ガラス転移点が高いと熱現像する温度が高くなり、逆に低いとカブリが発生し易くなり、感度の低下や軟調になるからである。
【００４０】
上記極性溶媒等に溶解して用いられるポリマーとしては例えば、ヒドロキシエチルセルロース、カルボキシメチルセルロース、メチルセルロース、エチルセルロースなどのセルロース誘導体、デンプン及びその誘導体、ポリビニルアルコール、変性ポリビニルアルコール、ポリビニルブチラール、ポリアクリル酸ナトリウム、ポリエチレンオキシド、アクリル酸アミド−アクリル酸エステル共重合体、スチレン−無水マレイン酸共重合体、ポリアクリルアミド、アルギン酸ナトリウム、ゼラチン、カゼイン、ポリスチレン、ポリ酢酸ビニル、ポリウレタン、ポリアクリル酸、ポリアクリル酸エステル、スチレン−ブタジエン共重合体、アクリロニトリル−ブタジエン共重合体、塩化ビニル−酢酸ビニル共重合体、スチレン−ブタジエン−アクリル共重合体などが挙げられる。更に乾燥後、膜を形成したのち、その塗膜の平衡含水率の低いものが好ましく、特に含水率の低いものとして、例えばセルロースアセテート、セルロースアセテートブチレート、ポリ（メチルメタクリル酸）などのポリ（アクリル酸エステル）類、ポリ（アクリル酸）、ポリ（メタクリル酸）、ポリ（塩化ビニル）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類を挙げることができる。
【００４１】
（架橋剤）
結合剤は、単独で造膜することにより、下層や上層との接着を保持し、傷の付きにくい膜強度を得ることができるが、架橋剤を使用することにより更に膜接着や膜強度を高めることができる。又、架橋剤は他に上記膜物性向上のためのみでなく、カブリ抑制や保存性をよくすることができる。その機構は、以下のように考えられる。支持体や下引き層の表面にコロナ放電処理することにより生成するアミン化合物類は、塗布された感光層へ移行し、カブリを増大させる。しかし、上記架橋剤の存在により、発生したアミン化合類が捕捉され、カブリの発生が抑制される。なお、上記アミン化合物は、コロナ放電時に空気中の窒素原子と、支持体や下引き層中の水素原子や場合によっては酸素原子等がプラズマ状態になり、原子の再配列が進行して生成されるものと推察される。ｐＨ調節剤として使用するアンモニア水もカブリ増大の起因物質として反応に預かると考えられる。その他に、写真添加剤として使用される素材の中の微量の不純物の中にカブリを増大させるものがあると推定されている。架橋剤の使用に際しては、下引き層、ＡＩ層、感光層、保護層、ＢＣ層又はＢＣ保護層等に添加する方法等がある。塗布液の安定性の観点から、塗布直前にスタチックミキサーを使用して添加することが好ましいが、塗布液の調製時に添加してもよい。好ましい架橋剤は、イソシアナート基又は、ビニルスルホニル基を有する架橋剤が好ましい。特に好ましい架橋剤はイソシアナート基又はビニルスルホニル基を少なくとも２個、より好ましくは３個有する多官能型架橋剤を挙げることができる。ビニルスルホニル化合物の合成方法は、特開２００３−００２８７４号公報を参考にすることができる。好ましい架橋剤として、下記Ｈ１〜Ｈ１３を挙げることができる。
【００４２】
（Ｈ１）  ヘキサメチレンジイソシアナート
（Ｈ２）  ヘキサメチレンジイソシアナートの３量体
（Ｈ３）  トリレンジイソシアナート
（Ｈ４）  フェニレンジイソシアナート
（Ｈ５）  キシリレンジイソシアナート
【００４３】
【化１１】
2005070268.tif 000012
【００４４】
本発明に係わる一般式（１）の化合物と併用するイソシアナート基又はビニルスルホニル基を有する化合物は、本発明に係わる一般式（１）で示される化合物の１モルに対して１×１０-2〜１×１０3モル添加することが好ましい。添加する位置は、ハロゲン化銀の存在する感光層に限定する必要がなく、隣接層や下引き層でもよい。添加する方法は、一般式（１）で示される化合物と同様な方法で添加することができる。
【００４５】
（必要によってＡＩ層又はＢＣ層に使用される染料）
本発明の光熱写真画像形成材料は、必要により該光熱写真画像形成材料のイラジエーション防止用又はハレーション防止用のＡＩ層又はＢＣ層が設けられ、該ＡＩ層又はＢＣ層に用いられる染料としては画像露光光を吸収する染料であればよいが、好ましくは前述した米国特許第５，３８４，２３７号明細書等に記載される熱消色性染料が用いられる。用いられる染料が熱消色性でない場合は、使用量が光熱写真画像形成材料に画像障害を及ぼさない範囲に限定されるが、熱消色性染料であれば必要にして十分な量の染料を添加することができる。
【００４６】
（マット剤）
マット剤としては無機物及び有機物の何れでもよく、無機物のマット剤としては、例えばスイス特許第３３０，１５８号明細書に記載のシリカ、有機物のマット剤としては、例えばスイス特許第３３０，１５８号明細書に記載のポリスチレン或いはポリメタアクリレート、米国特許第３，０７９，２５７号明細書に記載のポリアクリロニトリル、米国特許第３，０２２，１６９号明細書に記載のポリカーボネート等を用いることができる。
【００４７】
マット剤の形状は、定形、不定形どちらでもよいが、好ましくは定形で、球形が好ましく用いられる。マット剤の大きさは、マット剤の体積を球形に換算したときの直径で表される。本発明において、マット剤の粒径とはこの球形に換算した直径のことを示すものとする。本発明に用いられるマット剤は、平均粒径が０．５〜１０μｍであることが好ましく、更に好ましくは１．０〜８．０μｍである。又、粒子の単分散度は５０以下であることが好ましく、更に好ましくは４０以下であり、特に好ましくは２０以下となるマット剤である。ここで、粒子の単分散度は粒子径の標準偏差を粒子径の平均値で割り１００を掛けた数字で表される。本発明に係るマット剤の添加方法は、予め塗布液中に分散させて塗布する方法であってもよいし、塗布液を塗布した後、乾燥が終了する以前にマット剤を噴霧する方法を用いてもよい。
【００４８】
（支持体）
支持体としては、紙、合成紙、不織布、金属箔、プラスチックフィルムなどの支持体が使用可能であり、またこれらを組み合わせた複合シートを任意に用いてもよい。
【００４９】
〈画像露光〉
画像露光方法としては、特開平９−３０４８６９号、同９−３１１４０３号及び特開２０００−１０２３０号等の各公報に記載の方法によりレーザー露光することができる。
【００５０】
〈熱現像装置〉
光熱写真画像形成材料を現像する熱現像装置は、特開平１１−６５０６７号、同１１−７２８９７号及び同１１−８４６１９号等の各公報に記載される装置を使用することができる。
【実施例】
【００５１】
以下、本発明を実施例により具体的に説明するが、本発明はこれにより限定れるものではない。
【００５２】
実施例１
［試料１０１（本発明の光熱写真画像形成材料）の作製］
〈下引き済み支持体の作製〉
厚さ１７５μｍのポリエチレンテレフタレート支持体の両面に６００Ｗ／ｍ2・分のコロナ放電処理を施し、一方の面に下記下引き塗布液ａ−１を乾燥膜厚０．８μｍになるように塗設し乾燥させて下引き層Ａ−１を設け、また反対側の面に下記下引き塗布液ｂ−１を乾燥膜厚０．８μｍになるように塗設し乾燥させて下引き層Ｂ−１を設けた。
【００５３】
《下引き塗布液ａ−１》
ブチルアクリレート（３０質量％）、ｔ−ブチルアクリレート（２０質量％）、
スチレン（２５質量％）、２−ヒドロキシエチルアクリレート（２５質量％）の
共重合体ラテックス液（固形分３０％）                                ２７０ｇ
ヘキサメチレン−１，６−ビス（エチレンウレア）                    ０．８ｇ
水で１Ｌに仕上げる。
【００５４】
《下引き塗布液ｂ−１》
ブチルアクリレート（４０質量％）、スチレン（２０質量％）、グリシジル
アクリレート（４０質量％）の共重合体ラテックス液（固形分３０％）    ２７０ｇ
ヘキサメチレン−１，６−ビス（エチレンウレア）                    ０．８ｇ
水で１Ｌに仕上げる。
【００５５】
引き続き、下引き層Ａ−１及び下引き層Ｂ−１の上表面に、６００Ｗ／ｍ2・分のコロナ放電を施し、下引き層Ａ−１の上には、下記下引き上層Ａ−２を設け、下引き層Ｂ−１の上には下記下引き上層Ｂ−２を設けた。
【００５６】
《下引き上層Ａ−２》
ゼラチン                                                  ０．４３ｇ／ｍ2
シリカ粒子（平均粒径３μｍ）                              ０．０１ｇ／ｍ2
《下引き上層塗布液Ｂ−２》
スチレンブタジエン共重合ラテックス液（固形分２０％）      ０．０８ｇ／ｍ2
ポリエチレングリコール（質量平均分子量６００）            ０．０６ｇ／ｍ2
〈ハロゲン化銀粒子乳剤Ａの調製〉
水９００ｍｌ中にイナートゼラチン７．５ｇ及び臭化カリウム１０ｍｇを溶解して温度２８℃、ｐＨを３．０に合わせた後、硝酸銀７４ｇを含む水溶液３７０ｍｌと（９８／２）のモル比の臭化カリウムと沃化カリウムを含む水溶液をｐＡｇ７．７に保ちながらコントロールドダブルジェット法で１０分間かけて添加した。硝酸銀の添加と同期してヘキサクロロイリジウムのナトリウム塩を１０-6モル／銀１モル添加した。その後、４−ヒドロキシ−６−メチル−１，３，３ａ，７−テトラザインデン０．３ｇを添加し、ＮａＯＨでｐＨを５に調整して平均粒子サイズ０．０３６μｍ、投影直径面積の変動係数８％、〔１００〕面比率８７％の立方体沃臭化銀粒子を得た。この乳剤にゼラチン凝集剤を用いて凝集沈降させ脱塩処理後フェノキシエタノール０．１ｇを加え、ｐＨ５．９、ｐＡｇ７．５に調整して、ハロゲン化銀粒子乳剤Ａを得た。
【００５７】
〈有機銀塩の調製〉
４７２０ｍｌの純水にベヘン酸１１１．４ｇ、アラキジン酸８３．８ｇ、ステアリン酸５４．９ｇを８０℃で溶解した。次に高速で攪拌しながら１．５モルの水酸化ナトリウム水溶液５４０．２ｍｌを添加し濃硝酸６．９ｍｌを加えた後、５５℃に冷却して有機酸ナトリウム塩溶液を得た。上記の有機酸ナトリウム塩溶液の温度を５５℃に保ったまま、前記ハロゲン化銀粒子乳剤Ａ（銀０．０３８モルを含む）と純水４２０ｍｌを添加し５分間攪拌した。次に１モルの硝酸銀溶液７６０．６ｍｌを２分間かけて添加し、さらに２０分攪拌し、濾過により水溶性塩類を除去した。その後、濾液の電導度が２μＳ／ｃｍになるまで脱イオン水による水洗、濾過を繰り返し、最後に乾燥し、有機銀塩固形分３３５ｇを得た。
【００５８】
〈ＢＣ層及び感光層の塗布〉
前記下引き層を施した支持体上に以下の各層を順次形成して試料１０１の本発明用光熱写真画像形成材料を作製した。なお、乾燥は各々４５℃、１分間で行った。
【００５９】
《ＢＣ層側塗布》
バック面側には以下の熱消色性染料組成物の水溶液又は水分散体にさらに水を加えて調製した塗布液を以下の付き量なるように塗布乾燥してＢＣ層を形成した。
【００６０】
《ＢＣ層塗布》
イナートゼラチン                                            １．８ｇ／ｍ2
染料Ｃ                                            １．２×１０-5モル／ｍ2
活性剤：Ｎ−プロピルオクチルスルホンアミド酢酸            ０．０２ｇ／ｍ2
ジヘキシルスルホ琥珀酸ナトリウム塩                        ０．０２ｇ／ｍ2
架橋剤：１，２−ビス（ビニルスホンアミド）エタン          ０．０２ｇ／ｍ2
《ＢＣ保護層の塗布》
イナートゼラチン                                            １．１ｇ／ｍ2
架橋剤：１，２−ビス（ビニルスホンアミド）エタン          ０．０１ｇ／ｍ2
活性剤：Ｎ−プロピルパーフロロオクチルスルホンアミド酢酸
０．０２ｇ／ｍ2
マット剤（ＰＭＭＡ：平均粒子径５μｍ）                    ０．１２ｇ／ｍ2
《感光層側の塗布》
《ＡＩ層の塗布》
結合剤：ＰＢＶ−１                                          ０．４ｇ／ｍ2
染料Ｃ                                            １．２×１０-5モル／ｍ2
《感光層の塗布》
感光層形成のため、以下の組成物をメチルエチルケトン溶媒に溶解、分散して感光層の塗布液を調製した。この塗布液を３５℃付近に保ち、以下の付き量になるように塗布乾燥した。
【００６１】
有機銀塩                                                  ０．８６ｇ／ｍ2
結合剤：ＰＶＢ−１                                          ２．６ｇ／ｍ2
還元剤：ＶＢ−１                                  ３．２×１０-4モル／ｍ2
フタラジン化合物：Ｚ−２                          ２．２×１０-4モル／ｍ2
ポリハロメタン化合物：ＨＬ−１４                  １．２×１０-4モル／ｍ2
分光増感色素Ｄ                                        ２×１０-5モル／ｍ2
カブリ防止剤−１：ピリジニウムヒドロブロミドペルブロミド  ０．３ｍｇ／ｍ2
カブリ防止剤−２：イソチアゾロン                          １．２ｍｇ／ｍ2
架橋剤：Ｈ−１                                        ２×１０-5モル／ｍ2
《表面保護層》
以下の組成物を加えて調製した塗布液を、以下の付き量になるように感光層上に塗布乾燥して表面保護層を形成した。
【００６２】
セルロースアセテートブチレート                              １．２ｇ／ｍ2
４−メチルフタル酸                                          ０．７ｇ／ｍ2
テトラクロロフタル酸                                        ０．２ｇ／ｍ2
テトラクロロフタル酸無水物                                  ０．５ｇ／ｍ2
シリカマット剤（平均粒径５μｍ）                            ０．５ｇ／ｍ2
界面活性剤Ｅ                                                ０．１ｇ／ｍ2
〈写真性能の評価〉
上記作製した試料１０１を、５ｃｍ×１２ｃｍのサイズで２部用意し、一方を２３℃で４６％ＲＨの雰囲気下、８１０ｎｍの半導体レーザー露光用の感光計で露光し、露光後１２６℃で１５秒間加熱後、得られた試料の感度及びカブリの写真性能（常温写真性能）を評価した。また、他方は２３℃でＲＨ４６％の雰囲気下で気密性のアルミ箔包装袋に減圧（１０ｈＰａ）熱シールし、４８℃の恒温室に３０日間保存した後、同様に露光、現像して感度及びカブリの写真性能（高温写真性能）を評価した。なお、レーザー露光及び現像処理は２５℃±１℃相対湿度５４％±１％に調湿した部屋で行った。
【００６３】
上記感度およびカブリの測定は透過光用濃度計により測定した。感度はカブリ濃度より０．３高い濃度を与える露光量の比の逆数で評価した。現像後の画像の保存性（画像保存性）は、常温写真性能用の現像済み試料を１００００ルクスの輝度のシャウカステン上に１０時間放置した後の光カブリ値を示した。上記のようにして得られた試料１０１の各写真性能の評価結果を表１に示した。
【００６４】
実施例２〜１０
［試料１０２〜１１０（本発明用の光熱写真画像形成材料）の作製］
還元剤、フタラジン化合物、ポリハロメタン化合物及び架橋剤を表１の如く変化した他は試料１０１と同様にして試料１０２〜１１０（本発明用）の９種類の試料を作製した。上記試料をそれぞれ２部ずつ作製し、実施例１の場合と同様にして各写真性能を評価し、得られた結果を表１に示した。なお、感度は試料１０１を基準（１００）として相対感度で示した。
【００６５】
比較例１及び２
［試料１１１及び１１２（比較用光熱写真画像形成材料）の作製］
還元剤：ＶＢ−１に代えて、ＶＢ−０（比較用）を用いた他は試料１０１と同様にして試料１１１（比較用）を作製した。また、還元剤：ＶＢ−１に代えて、ＶＢ−０（比較用）を用いた他は試料１１０と同様にして試料１１２（比較用）を作製した。上記試料１１１及び１１２をそれぞれ２部ずつ作製し、実施例１の場合と同様にして各写真性能を評価し、得られた結果を表１に示した。なお、感度は実施例２〜１０の場合と同様に、試料１０１を基準（１００）として相対感度で示した。
【００６６】
【化１２】
2005070268.tif 000013
【００６７】
【表１】
2005070268.tif 000014
【００６８】
表１より本発明の一般式（１）で示される化合物を使用すると写真性能において、低カブリ、高感度で鮮明な画像を形成することができ、かつ、熱現像前の保存性（正保存性）及び熱現像後の画像保存性に優れていることがわかる。また、本発明の一般式（１）で示される化合物と共にフタラジン化合物、ポリハロメタン化合物が併用され、更に結合剤がイソシアナート基又はビニルスルホニル基を有する架橋剤で架橋されると熱現像前の正保存性（常温写真性能、高温写真性能）及び画像保存性がさらに向上することがわかる。
【００６９】
実施例１１〜２０、比較例３及び４
実施例１１〜２０、比較例３及び４では、表１の実施例１〜１０及び比較例１、２で用いた試料１０１〜１１２を同様に用いたが、現像温度、現像時間を表２の如く変化した他は表１の場合と同様にして各写真性能を評価し、得られた結果を表２に示した。なお、感度は表中の実施例１の試料１０１を基準（１００））として相対感度で示した。
【００７０】
【表２】
2005070268.tif 000015
【００７１】
表２の結果より、本発明の試料の光熱写真画像形成材料は現像温度を上げて迅速処理をしても写真性能に優れることがわかる。